(57)【要約】【課題】本発明は、イオンの注入による窒化物半導体の形成方法及びこれを利用して製造した電子素子に関する。【解決手段】本発明は、基板１００の表面に１Ｅ１７イオン／ｃｍ2超過、５Ｅ１８イオン／ｃｍ2以下のドーズ量及び３０〜５０ｋｅＶの注入エネルギーでライン／スペースパターンからなるイオン注入領域１２０を形成した後、金属窒化物薄膜１３０を水平成長させることにより、窒化物薄膜の格子欠陥を減少させ、よって電子素子の効率を向上させることができるようにする。【選択図】図３
2010074133.tif 000002
【特許請求の範囲】
【請求項１】
１Ｅ１７イオン／ｃｍ2超過、５Ｅ１８イオン／ｃｍ2以下のイオン注入ドーズ量及び３０〜５０ｋｅＶのイオン注入エネルギーを用いて、基板の表面にライン／スペースパターンからなるイオン注入領域を形成する段階と、
上記基板の全面に、ＩｎxＡｌyＧａ1-x-yＮ層（０．３≧ｘ≧０、ｙ≧０．１、ｘ＋ｙ≦１）を形成する段階と、
上記ＩｎxＡｌyＧａ1-x-yＮ層を含む上記基板の全面に、金属窒化物薄膜を形成し、上記スペースパターンの上部から上記ラインパターンの上部へ上記窒化物が水平成長されながら、金属窒化物薄膜が形成されるようにする段階と
を備えることを特徴とする窒化物半導体の形成方法。
【請求項２】
上記基板は、Ｓｉ基板、サファイア基板、ＳｉＣ 基板、ＧａＡｓ基板、ＩｎＰ基板、及びＧｅ基板のうち、選択された一つを利用することを特徴とする請求項１に記載の窒化物半導体の形成方法。
【請求項３】
上記イオン注入領域に注入されるイオンは、Ｎ、Ｃ、Ｂ、Ｂｅ、Ｌｉ、Ｍｇ、Ｏ、Ｆ、Ｓ、Ｐ、Ａｓ、Ｓｒ、Ｔｅ、及びこれらの化合物のうち、選択されたいずれか一つを利用することを特徴とする請求項１に記載の窒化物半導体の形成方法。
【請求項４】
上記イオン注入領域は、上記基板の表面から５０ｎｍ〜１μｍの深さまで形成されることを特徴とする請求項１に記載の窒化物半導体の形成方法。
【請求項５】
上記イオン注入領域は、上記基板の表面から５０ｎｍ〜２００ｎｍの深さまで形成されることを特徴とする請求項１に記載の窒化物半導体の形成方法。
【請求項６】
上記金属窒化物薄膜は、ＧａＮ，ＩｎＧａＡｌＮ，ＩｎＧａＮ，ＡｌＧａＮ、及びＡｌＮのうち、選択される一つ以上の物質から形成されることを特徴とする請求項１に記載の窒化物半導体の形成方法。
【請求項７】
上記金属窒化物薄膜は、ＭＯＣＶＤ（ｍｅｔａｌ  ｏｒｇａｎｉｃ  ｃｈｅｍｉｃａｌ  ｖａｐｏｒ  ｄｅｐｏｓｉｔｉｏｎ）、ＭＢＥ（ｍｏｌｅｃｕｌａｒ  ｂｅａｍ  ｅｐｉｔａｘｙ）、ＨＶＰＥ（ｈｙｄｒｉｄｅ  ｖａｐｏｒ  ｐｈａｓｅ  ｅｐｉｔａｘｙ）、及びＡＬＤ（ａｔｏｍｉｃ  ｌａｙｅｒ  ｄｅｐｏｓｉｔｉｏｎ）のうち、選択された一つの方法により形成されることを特徴とする請求項１に記載の窒化物半導体の形成方法。
【請求項８】
上記金属窒化物薄膜のＸＲＤ（Ｘ−ｒａｙ  Ｄｅｆｒａｃｔｏｍｅｔｒｙ）半幅値は、８２０ａｒｃｓｅｃ以下となるように成長させることを特徴とする請求項１に記載の窒化物半導体の形成方法。
【請求項９】
上記金属窒化物薄膜の上部には、下部クラッド層、活性層、及び上部クラッド層を順次に形成する段階を更に備えることを特徴とする請求項１に記載の窒化物半導体の形成方法。
【請求項１０】
請求項１において形成された金属窒化物薄膜を含む窒化物半導体を利用して製造された光素子。
【請求項１１】
上記光素子は、発光ダイオードまたはレーザーダイオード（Ｌａｓｅｒ  ｄｉｏｄｅ）のうちのいずれか一つであることを特徴とする請求項１０に記載の光素子。
【請求項１２】
請求項１において形成された金属窒化物薄膜を含む窒化物半導体を利用して製造された電子素子。
【請求項１３】
上記電子素子は、ＨＥＭＴ（Ｈｅｔｅｒｏｊｕｎｃｔｉｏｎ  Ｆｉｅｌｄ−Ｅｆｆｅｃｔ  Ｔｒａｎｓｉｓｔｏｒｓ）またはＨＢＴ（Ｈｅｔｅｒｏｊｕｎｃｔｉｏｎ  Ｂｉｐｏｌａｒ  Ｔｒａｎｓｉｓｔｏｒ）のうちのいずれか一つであることを特徴とする請求項１２に記載の電子素子。
【請求項１４】
請求項１において形成された金属窒化物薄膜を含む窒化物半導体を個別素子に切断し、それぞれの素子を分離して製造したチップと、
上記チップが実装されるリードフレームと、
上記リードフレームと連結されるカソードと、
上記カソードと離隔して備えられ、金ワイヤーにより、上記チップと連結されるアノードと、
上記チップ、リードフレーム、及び上記金ワイヤーが連結された上記アノードの上部を保護し光を発散するレンズの役割をするエポキシと
を備えることを特徴とする電子素子。
【発明の詳細な説明】
【技術分野】
【０００１】
本発明は、金属窒化物薄膜の品質を向上させる窒化物半導体の形成方法に関し、窒化物薄膜の成長の際に薄膜の電位欠陥を減少させることができる表面処理技法に関する技術である。
【背景技術】
【０００２】
最近、化学燃料が枯渇して行くに伴うエネルギー問題が台頭しながら、既存の照明を、高い効率の半導体照明に変えようとする動きが本格化している。また、ＩＴ分野においても、情報処理速度を早くするための競争が激しい中で、高速で動作するＨＥＭＴ（Ｈｉｇｈ  Ｅｌｅｃｔｒｏｎ  Ｍｏｂｉｌｉｔｙ  Ｔｒａｎｓｉｓｔｏｒ）、パワースイッチ素子などに、窒化ガリウム（ＧａＮ）物質を適用しようとする試みが活発に進行している。
【０００３】
ウルツ鉱（Ｗｕｒｔｚｉｔｅ）構造を有する窒化ガリウム（ＧａＮ）薄膜は、常温で３．４ｅＶの直接遷移型バンドギャップを有し、青色及び紫外線領域の発光ダイオード（Ｌｉｇｈｔ  Ｅｍｉｔｔｉｎｇ  Ｄｉｏｄｅ：ＬＥＤ）及びレーザーダイオード（Ｌａｓｅｒ  Ｄｉｏｄｅ：ＬＤ）素子に有用に使用される材料である。
【０００４】
特に、窒化ガリウム（ＧａＮ）薄膜は、同じウルツ鉱（Ｗｕｒｔｚｉｔｅ）構造を有し、バンドギャップがそれぞれ１．９ｅＶ及び６．２ｅＶである窒化インジウム（ＩｎＮ）及び窒化アルミニウム（ＡｌＮ）と連続的な固溶体を形成することができる。
【０００５】
従って、不純物の活性エネルギー及びドーピング濃度に応じて、波長の調節が可能になり、組成に応じた三元系窒化物を製造して、波長の選択範囲が広い可視発光ダイオードを製作することができるように手助けするので、窒化ガリウム（ＧａＮ）薄膜は、その活用範囲が広い。
【０００６】
このように、多様な応用性を有する窒化ガリウム（ＧａＮ）薄膜は、物質の特性上、インゴット（Ｉｎｇｏｔ）のようなバルク形態の単結晶基板への製造が非常に難しい。
【０００７】
従って、現在商業化された窒化ガリウム（ＧａＮ）薄膜形成方法として、有機金属化学気相蒸着法（Ｍｅｔａｌ  Ｏｒｇａｎｉｃ  Ｃｈｅｍｉｃａｌ  Ｖａｐｏｒ  Ｄｅｐｏｓｉｔｉｏｎ：ＭＯＣＶＤ）を利用して、基板上にエピタクシャル（Ｅｐｉｔａｘｉａｌ）成長させる方法を使用する。
【０００８】
ここで、窒化ガリウム（ＧａＮ）薄膜は、ホモエピタクシャル成長よりヘテロエピタクシャル成長がもっと一般的であり、これによる基板の選択が根本的な問題として台頭される。
【０００９】
特に、窒化ガリウム（ＧａＮ）薄膜の成長に使用される異種基板としては、サファイア（ｓａｐｐｈｉｒｅ、α−Ａｌ2Ｏ3）及びＳｉＣ基板が代表的であるが、窒化ガリウムとの格子不整合の差がａ軸の場合にそれぞれ１６％及び３．５％もされるので、薄膜の成長の初期から発生する不整合電位、貫通電位（ｔｈｒｅａｄｉｎｇ  ｄｉｓｌｏｃａｔｉｏｎ）、積層欠陥、及び反転ドメイン境界（Ｉｎｖｅｒｓｉｏｎ  Ｄｏｍａｉｎ  Ｂｏｕｎｄａｒｙ：ＩＤＢ）等の欠陥が観察される。
【００１０】
このような欠陥は、素子の寿命と発光効率を決定するのにかなり重要な要素であるので、欠陥を改善する努力が色々な方法を通し試みられている。
【００１１】
これと関連して、従来に試みられた方法では、緩衝層を使用するものがある。通常的に、窒化アルミニウム又は窒化ガリウム緩衝層が主に使われており、これは、非晶質又は多結晶質の緩衝層が、基板と同一の結晶性を有する多くの核の生成場所を提供して、窒化ガリウムの２次元的成長を容易にし、薄膜と基板の間の界面エネルギーを減少させて、側面成長を促進させる役割をする。
【００１２】
しかし、窒化ガリウム薄膜の結晶の成長前に、有機金属化学気相蒸着法又は分子線エピタクシャル方法で、窒化アルミニウム又は窒化ガリウム緩衝層を、まず形成する窒化処理時間により、むしろ表面が荒くなる結果を招き、低品質の窒化ガリウム薄膜が形成される問題が発生した。
【００１３】
即ち、窒化処理されたサファイア基板の表面に非晶質状の化合物が生成されて、突出（ｐｒｏｔｒｕｓｉｏｎ）表面が形成されるので、上記従来の工程方法では、その工程条件の最適化の可否に応じて他の結果が得ていることがわかる。結果的に、窒化ガリウムの結晶の成長の際に制御過程を非常に敏感に調節すべき困難が発生するしかない。
【００１４】
このような問題を解決するために、窒化ガリウムの結晶が水平成長（ＥＬＯＧ：Ｅｐｉｔａｘｉａｌ  Ｌａｔｅｒａｌ  Ｏｖｅｒｇｒｏｗｔｈ）するようにする方法が研究されている。水平成長のためには、まず基板又はバッファー窒化ガリウム（ＧａＮ）層上に、周期的なパターン状のマスク（ｍａｓｋ）層を形成させた後、マスク層のない所（ウインドー領域）の基板上に、窒化ガリウム（ＧａＮ）をマスクの厚さ以上に成長させた後に、マスクの上部に窒化ガリウム（ＧａＮ）薄膜を水平成長させることである。水平成長が起きた窒化ガリウム（ＧａＮ）の場合、貫通電位の密度が大きく減るようになり、素子性能を向上させることができるようになる。
【００１５】
しかし、一般的な水平成長技術のためには、再成長（ｒｅｇｒｏｗｔｈ）が必要である問題点がある。例えば、サファイア基板上に窒化ガリウム（ＧａＮ）を水平成長技術で形成する際、一般的に低温窒化ガリウム（ＧａＮ）バッファー層をまず形成しなければならない。このように、低温で窒化ガリウム（ＧａＮ）バッファー層を成長させる場合、ウインドー領域だけでなく、マスク表面でも望んでいない成長が起きるようになり、水平成長に障害が発生する問題がある。
【００１６】
従って、サファイア／低温窒化ガリウム（ＧａＮ）／高温窒化ガリウム（ＧａＮ）層上に、マスクを成長させた後、水平成長を進行すべき不便さがある。また、マスクとして使用される絶縁層は、窒化ガリウム（ＧａＮ）薄膜の内部に応力を発生させる可能性があり、潜在的な不純物として汚染源となり得る。そして、マスク上において核の生成がはやい場合、水平成長した窒化ガリウム（ＧａＮ）層がマスク上で互いに遭えない場合も発生するので、速い水平成長のための別途の工程条件が必要である制約がある。
【発明の概要】
【発明が解決しようとする課題】
【００１７】
本発明の目的は、水平成長法のためにマスクパターンを形成する代わりに、その領域にイオン注入領域を形成し、イオン注入のドーズ（Ｄｏｓｅ）量を調節し、イオン注入領域をライン／スペース形態に形成して、金属窒化物薄膜の水平成長が効率的に行われるようにすることにより、金属窒化物薄膜の電位密度を減少させ、結晶性が安定した金属窒化物薄膜を形成できるようにするイオンの注入による窒化物半導体形成方法及びこれを利用して製造した電子素子を提供することである。
【課題を解決するための手段】
【００１８】
本発明に係る窒化物半導体形成方法は、１Ｅ１７イオン／ｃｍ2超過、５Ｅ１８イオン／ｃｍ2以下のイオン注入ドーズ量及び３０〜５０ｋｅＶのイオン注入エネルギーを用いて、基板の表面にライン／スペースパターンからなるイオン注入領域を形成する段階と、上記基板の全面に、ＩｎxＡｌyＧａ1-x-yＮ層（０．３≧ｘ≧０、ｙ≧０．１、ｘ＋ｙ≦１）を形成する段階と、上記ＩｎxＡｌyＧａ1-x-yＮ層を含む上記基板の全面に、金属窒化物薄膜を形成し、上記スペースパターンの上部から上記ラインパターンの上部へ上記窒化物が水平成長されながら、金属窒化物薄膜が形成されるようにする段階と、を備えることを特徴とする。
【００１９】
ここで、上記基板は、Ｓｉ基板、サファイア基板、ＳｉＣ 基板、ＧａＡｓ基板、ＩｎＰ基板、及びＧｅ基板のうち、選択された１つを利用することを特徴とし、上記イオン注入領域に注入されるイオンは、Ｎ、Ｃ、Ｂ、Ｂｅ、Ｌｉ、Ｍｇ、Ｏ、Ｆ、Ｓ、Ｐ、Ａｓ、Ｓｒ、Ｔｅ、及びこれらの化合物のうち、選択されたいずれか一つを利用することを特徴とし、上記イオン注入領域は、上記基板の表面から５０ｎｍ〜１μｍの深さまで形成し、より好ましくは、５０ｎｍ〜２００ｎｍの深さまで形成することを特徴とし、上記金属窒化物薄膜は、Ｇａｎ、ＩｎＧａＡｌＮ、ＩｎＧａＮ、ＡｌＧａＮ、及びＡｌＮのうち、選択された１つ以上の物質から形成されることを特徴とし、上記金属窒化物薄膜は、ＭＯＣＶＤ（ｍｅｔａｌｏｒｇａｎｉｃ  ｃｈｅｍｉｃａｌ  ｖａｐｏｒ  ｄｅｐｏｓｉｔｉｏｎ）、ＭＢＥ（ｍｏｌｅｃｕｌａｒ  ｂｅａｍ  ｅｐｉｔａｘｙ）、ＨＶＰＥ（ｈｙｄｒｉｄｅ  ｖａｐｏｒ  ｐｈａｓｅ  ｅｐｉｔａｘｙ）、及びＡＬＤ（ａｔｏｍｉｃ  ｌａｙｅｒ  ｄｅｐｏｓｉｔｉｏｎ）のうち、選択された一つの方法により形成することを特徴とし、上記金属窒化物薄膜のＸＲＤ（Ｘ−ｒａｙ  Ｄｅｆｒａｃｔｏｍｅｔｒｙ）半幅値は、８２０ａｒｃｓｅｃ以下となるように成長させることを特徴とし、上記金属窒化物薄膜の上部には、下部クラッド層、活性層、及び上部クラッド層を順次に形成する段階を更に備えることを特徴とする。
【００２０】
更に、本発明に係る電子素子は、前述の金属窒化物薄膜を含む窒化物半導体を用いて製造されたことを特徴とし、上記電子素子は、発光ダイオード、ＨＥＭＴ（Ｈｅｔｅｒｏｊｕｎｃｔｉｏｎ  Ｆｉｅｌｄ−Ｅｆｆｅｃｔ  Ｔｒａｎｓｉｓｔｏｒｓ）、ＨＢＴ（Ｈｅｔｅｒｏｊｕｎｃｔｉｏｎ  Ｂｉｐｏｌａｒ  Ｔｒａｎｓｉｓｔｏｒ）、及びレーザーダイオード（Ｌａｓｅｒ  ｄｉｏｄｅ）のうちのいずれか１つであることを特徴とする。
更に、本発明の一実施例に係る電子素子は、前述の金属窒化物薄膜を含む窒化物半導体を個別素子に切断し、それぞれの素子を分離して製造したチップと、上記チップが実装されるリードフレームと、上記リードフレームと連結されるカソードと、上記カソードと離隔して備えられ、金ワイヤーにより上記チップと連結されるアノードと、上記チップ、リードフレーム、及び上記金ワイヤーが連結された上記アノードの上部を保護し光を発散するレンズ役割をするエポキシとを備えることを特徴とする。
【発明の効果】
【００２１】
本発明は、単結晶のシリコン基板上に、ライン／スペースパターン状にイオン注入領域を形成した後、金属窒化物薄膜を水平成長させることにより、ＳｉＯ2又はＳｉ3Ｎ4のようなマスクを使用せずに、安定した金属窒化物薄膜を形成できるようにする効果を提供する。
【００２２】
マスクとして使われていた物質は、潜在的な汚染源となり得、金属窒化物薄膜に応力を発生させて、欠陥の原因となり得るが、本発明は、基板の表面の変化なしに、平らな面の上で金属窒化物薄膜を水平成長させることにより、金属窒化物薄膜の電位密度を減少させ、結晶性を向上させることができる効果を提供する。
【図面の簡単な説明】
【００２３】
【図１】本発明に係るシリコン基板の上部に形成された金属窒化物薄膜の断面を示す透過電子顕微鏡写真である。
【図２】本発明に係るシリコン基板の上部に形成された窒化ガリウム薄膜の断面を示す透過電子顕微鏡写真である。
【図３】本発明に係る窒化物半導体の形成方法を示した断面図である。
【図４】シリコン結晶の［１−１０］方位と垂直した方向にライン／スペースパターンを形成した場合、シリコン基板の上部に形成された金属窒化物薄膜の断面を示すＳＥＭ写真である。
【図５】シリコン結晶の［１−１０］方位と垂直した方向に窒素イオン注入領域を形成した後、金属窒化物薄膜を成長させた断面を撮影した走査電子顕微鏡写真である。
【図６】シリコン結晶の［１−１０］方位と垂直した方向に窒素イオン注入領域を形成した後、金属窒化物薄膜を成長させた断面を撮影した走査電子顕微鏡写真である。
【図７】シリコン結晶の［１−１０］方位と垂直した方向に窒素イオン注入領域を形成した後、金属窒化物薄膜を成長させた断面を撮影した走査電子顕微鏡写真である。
【図８】本発明の実施例１に係る窒化ガリウム薄膜の形成過程を示す走査電子顕微鏡の上部面と断面写真である。
【図９】本発明の実施例１に係る窒化ガリウム薄膜の形成過程を示す走査電子顕微鏡の上部面と断面写真である。
【図１０】本発明の実施例１に係る窒化ガリウム薄膜の形成過程を示す走査電子顕微鏡の上部面と断面写真である。
【図１１】本発明に係る窒化ガリウム薄膜の形成過程を示す走査電子顕微鏡の上部面と、陰極線発光度（Ｃａｔｈｏｄｅ  ｌｕｍｉｎｅｓｃｅｎｃｅ：ＣＬ）を測定した写真である。
【図１２】本発明に係る窒化ガリウム薄膜の形成過程を示す走査電子顕微鏡の上部面と、陰極線発光度（Ｃａｔｈｏｄｅ  ｌｕｍｉｎｅｓｃｅｎｃｅ：ＣＬ）を測定した写真である。
【図１３】本発明に係る窒化ガリウム薄膜の形成過程を示す走査電子顕微鏡の上部面と、陰極線発光度（Ｃａｔｈｏｄｅ  ｌｕｍｉｎｅｓｃｅｎｃｅ：ＣＬ）を測定した写真である。
【図１４】本発明に係るイオン注入領域を含むシリコン基板と、イオン注入領域が形成されていないシリコン基板にそれぞれ成長した窒化ガリウム薄膜のＸ−ｒａｙロッキングカーブ（ｒｏｃｋｉｎｇ  ｃｕｒｖｅ）を示すグラフである。
【発明を実施するための形態】
【００２４】
本発明に係る金属窒化物薄膜製造用の単結晶基板は、シリコン基板またはサファイア基板を使用し、基板の表面にライン／スペースパターン状のイオン注入領域を形成する。
【００２５】
ここで、単結晶のシリコン基板は、窒化ガリウムと異種結晶との間の格子不整合を最小化させるので、金属窒化物薄膜製造用の基板に適合する。イオン注入領域は、同一平面上に、イオン注入処理されたラインパターン部及びイオン注入処理されていないスペース部を規則的に反復形成することにより、金属窒化物薄膜製造用の単結晶基板が同一平面に対して非晶質部及び結晶質部を同時に有するようにする。即ち、２つの相（ｔｗｏ  ｐｈａｓｅｓ）を同一平面上に形成することにより、２つの相の上にエピタクシャル成長層を形成する場合、２つの相の上でそれぞれ他の成長速度及び成長モードとなるようにすることである。イオン注入処理されたラインパターンの部分（非晶質部）の場合は、表面改質により、格子不整合を緩和させる役割をする。しかし、シリコン格子が衝撃を受けて、ねじれ（ｄｉｓｔｏｒｔｉｏｎ）が発生した非晶質であるので、エピタクシャル層の成長速度が減少されることができる。
【００２６】
反対に、イオン注入処理されていないスペースパターンの部分（結晶質部）の場合、格子不整合は、緩和されないが、パターン部に比べてエピタクシャル層の成長速度が早く、その結果、垂直方向への成長以外にラインパターンの部分に向かって水平成長ができる状態となる。
【００２７】
本発明においては、ライン／スペースパターンが反復されて形成されるので、ラインパターンの部分を中心に両側に隣接したスペースパターンの部分から同時に水平成長が起きるようになり、結果的に水平成長した部分がラインパターンの部分で垂直成長したエピタクシャル層の表面と会うようになる。このように、互いに会うようになった部分は、同一の結晶構造を有する物質であるから、格子不整合の側面で有利な効果を有する薄膜となり得る。
【００２８】
以下、本発明に係る実施例の具体的な事項は、詳細な説明及び添付図面に含まれている。
【００２９】
本発明の利点及び特徴、そしてそれらを達成する方法は、添付の図面と共に詳細に後述される実施例を参照すれば、明確になるだろう。しかし、本発明は、以下で開示される実施例に限定されるのではなく、互いに異なる多様な形態に実現されることであり、ただ本実施例は、本発明の開示が完全になるようにし、本発明が属する技術分野で通常の知識を有する者に発明の範疇を完全に知らせるために提供されていることであり、本発明は、請求項の範疇により定義されるだけである。明細書の全体にわたって同一の参照符号は、同一の構成要素を指す。
【００３０】
図１及び図２は、本発明に係るシリコン基板の上部に形成された金属窒化物薄膜の断面を示す透過電子顕微鏡写真であり、シリコン基板にイオンを注入する場合、金属窒化物薄膜の成長速度がどのように変るのかを比較するために実験した写真である。
【００３１】
図１は、シリコン基板１００上にイオン注入領域を形成せずに、金属窒化物薄膜１３０を形成したものを示すことである。金属窒化物薄膜１３０とシリコン基板１００との間には、金属窒化物薄膜の成長を容易にするために、ＡｌＮ層１２５が形成され、金属窒化物薄膜１３０の上部には、窮極的に発光ダイオード用の素子層が形成されることができる。
【００３２】
図２は、シリコン基板１００表面にイオン注入領域１２０を形成した後、ＡｌＮ１２５を形成し、金属窒化部薄膜１３５を成長させたものである。この時、成長した金属窒化物薄膜１３５は、多結晶形態に成長される。
【００３３】
ここで、図１及び図２を比較してみれば、イオン注入領域１２０が形成されていない図１の場合、金属窒化物薄膜１３０の厚さが図２の金属窒化物薄膜１３５の厚さより約５乃至１０倍程度厚く形成されたことがわかる。従って、本発明によってシリコン基板にイオン注入領域を形成する場合、従来技術のようにＳｉＯ2またはＳｉ3Ｎ4により形成されたマスクがなくても、金属窒化物薄膜の水平成長が可能になることがわかる。
【００３４】
図３は、本発明に係る窒化物半導体の形成方法を示した断面図である。
【００３５】
図３を参照すれば、単結晶シリコン基板１００の表面に、ライン／スペースパターンからなるイオン注入領域１２０を形成する。この時、基板１００は、シリコン（Ｓｉ）基板またはサファイア基板を利用することが好ましい。
ここで、シリコン基板にライン／スペースパターンを形成する際に、シリコン結晶の［１−１０］方位と垂直にライン／スペースパターンを形成する場合、金属窒化物薄膜の水平成長速度が非常に遅くなるので、パターン形成方向を正確に遵守しなければならない。
以下、シリコン基板に窒化ガリウム薄膜を形成する場合を例として説明する。
【００３６】
図４は、シリコン結晶の［１−１０］方位と垂直した方向にライン／スペースパターンを形成した場合、シリコン基板の上部に形成された金属窒化物薄膜の断面を示すＳＥＭ写真である。
【００３７】
図４は、金属窒化物薄膜が４μｍ厚さまで成長したものを撮影したことであり、この時、水平成長が略起きなくて、イオン注入領域の上部には、金属窒化物薄膜が略形成されていないことがわかる。従って、ライン／スペースパターンの方位が、金属窒化物薄膜の水平成長速度を決定する重要な要素であることがわかる。
【００３８】
次に、イオン注入領域１２０に注入されるイオンは、Ｎ、Ｃ、Ｂ、Ｂｅ、Ｌｉ、Ｍｇ、Ｏ、Ｆ、Ｓ、Ｐ、Ａｓ、Ｓｒ、Ｔｅ、及びこれらの化合物のうち、選択されたいずれか一つを利用することが好ましく、イオン注入ドーズ量を、１Ｅ１７イオン／ｃｍ2超過、５Ｅ１８イオン／ｃｍ2以下に調節し、注入エネルギーは、３０〜５０ｋｅＶに調節することが好ましい。このような条件により、イオン注入領域１２０がシリコン基板１００の表面から５０〜１μｍの深さまで形成され、より好ましくは、５０〜２００ｎｍの深さまで形成される。
【００３９】
図５乃至図７は、シリコン結晶の［１−１０］方位と垂直した方向に窒素イオン注入領域を形成した後、金属窒化部薄膜を成長させた断面を撮影した走査電子顕微鏡写真である。
【００４０】
本発明に係る金属窒化物薄膜の成長工程のためには、イオン注入領域を［１−１０］方位と平行な方向に形成することが好ましいが、ここで水平成長速度が遅れる方位にイオン注入領域を形成したことは、金属窒化物薄膜が垂直成長しないドーズ量の条件を明確に観察するためである。
【００４１】
図５は、９．９Ｅ１６イオン／ｃｍ2の注入量で形成したものであり、図６は、１Ｅ１７イオン／ｃｍ2の注入量で形成したものであり、図７は、５Ｅ１８イオン／ｃｍ2の注入量で形成した結果を示したものである。
【００４２】
図５を参照すれば、わかるように、９．９Ｅ１６イオン／ｃｍ2の場合には、イオン注入領域の影響が全く反映されなくて、イオン注入をしない領域と同一の成長速度で金属窒化物薄膜が垂直成長した。このように、金属窒化物薄膜が垂直成長する場合、従来の結晶欠陥問題が発生することができるので、イオン注入ドーズ量は、９．９Ｅ１６イオン／ｃｍ2より増加されなければならない。
【００４３】
図６を参照すれば、イオン注入ドーズ量を１Ｅ１７イオン／ｃｍ2とした場合、イオン注入された部分で金属窒化物薄膜の垂直成長が略起こらないことがわかる。従って、イオン注入ドーズ量を１Ｅ１７イオン／ｃｍ2超過に行った場合、イオン注入領域の上部には、水平成長のみにより金属窒化物薄膜が形成されることができる。
【００４４】
図７は、イオン注入ドーズ量を５Ｅ１８イオン／ｃｍ2とした場合であり、イオン注入領域のシリコン基板表面を見れば、この時から垂直成長層が再度形成されることがわかる。従って、本発明に係るイオン注入ドーズ量は、１Ｅ１７イオン／ｃｍ2を超過しなければならなく、５Ｅ１８イオン／ｃｍ2の以下とならなければならない。
【００４５】
また、イオン注入領域の両側の金属窒化物薄膜が安定的に結合されるためには、１Ｅ１７イオン／ｃｍ2を超過しなければならなく、５Ｅ１８イオン／ｃｍ2の以下とならなければならない。
【００４６】
イオン注入ドーズ量が、１Ｅ１７イオン／ｃｍ2以下となると、本発明に係る水平成長（ＥＬＯＧ：Ｅｐｉｔａｘｉａｌ  Ｌａｔｅｒａｌ  Ｏｖｅｒｇｒｏｗｔｈ）工程が不十分に行われて、完全な薄膜形態が現れ、金属窒化物薄膜の表面に凹み溝が発生することができ、イオン注入ドーズ量が５Ｅ１８イオン／ｃｍ2の超過となれば、水平成長が過度に行われて、金属窒化物薄膜の表面が凸状に突出した形態となり得る。
【００４７】
次に、イオン注入領域１２０を含むシリコン基板１００の全面にＩｎxＡｌyＧａ1-x-yＮ層（０．３≧ｘ≧０、ｙ≧０．１、ｘ＋ｙ≦１）（図示せず）を形成する。ＩｎxＡｌyＧａ1-x-yＮ層は、金属窒化物薄膜の成長のための緩衝層の役割をする。
【００４８】
次に、ＩｎxＡｌyＧａ1-x-yＮ層を含むシリコン基板１００の全面に金属窒化物薄膜１３０を形成する。この時、イオン注入領域１２０が形成されていないシリコン基板１００からイオン注入領域１２０が形成された方向へ金属窒化物薄膜が水平成長されて、金属窒化物薄膜１３０が完成されるものである。この時、金属窒化物薄膜１３０は、Ｇａｎ、ＩｎＧａＡｌＮ、ＩｎＧａＮ、ＡｌＧａＮ、及びＡｌＮのうち、選択される１つ以上の物質から形成されることが好ましく、ＭＯＣＶＤ（ｍｅｔａｌ  ｏｒｇａｎｉｃ  ｃｈｅｍｉｃａｌ  ｖａｐｏｒ  ｄｅｐｏｓｉｔｉｏｎ）、ＭＢＥ（ｍｏｌｅｃｕｌａｒ  ｂｅａｍ  ｅｐｉｔａｘｙ）、ＨＶＰＥ（ｈｙｄｒｉｄｅ  ｖａｐｏｒ  ｐｈａｓｅ  ｅｐｉｔａｘｙ）、及びＡＬＤ（ａｔｏｍｉｃ  ｌａｙｅｒ  ｄｅｐｏｓｉｔｉｏｎ）のうち、選択された一つの方法により形成されることが好ましい。
【００４９】
次に、金属窒化物薄膜１３０の上部に、発光ダイオードのような電子素子の形成のための素子構造層１４０を形成する。この時、素子構造層１４０は、下部クラッド層、活性層、及び上部クラッド層を備える。
【００５０】
以下、本発明の一実施例に係る金属窒化物薄膜の形成方法により、電位密度が減少し、結晶性が安定した金属窒化物薄膜が形成されるものを、走査電子顕微鏡写真を通して実際的に証明しようとする。この時、金属窒化物薄膜は、代表的な物質として窒化ガリウム薄膜（ＧａＮ）を使用することとする。
【実施例１】
【００５１】
先ず、前述の本発明の金属窒化物薄膜の形成方法により、単結晶シリコン基板にライン／スペースパターン状のイオン注入領域を形成する。この際、スペースパターンの幅は、１１μｍであり、イオン注入領域であるラインパターンの幅は、５μｍであった。
【００５２】
次に、シリコン基板の上部には、１０μｍ厚さのイオン注入マスクを形成した後、イオン注入工程を行って、窒素イオンのドーズ量は、５Ｅ１７イオン／ｃｍ2とし、イオン注入領域の深さが１００ｎｍとなるようにイオン注入エネルギーは、３７．５ＫｅＶとした。
【００５３】
次に、イオン注入マスクを除去した後、アセトン、メタノール、Ｄ．Ｉ．ｗａｔｅｒ（ｄｅｉｏｎｉｚｅｄ  ｗａｔｅｒ）の順にシリコン基板の表面を洗浄し、それから窒素ガスを利用して乾燥させる。
【００５４】
次に、乾燥されたシリコン基板をＭＯＣＶＤ（Ｍｅｔａｌ  ＯｒｇａｎｉｃＣｈｅｍｉｃａｌ  Ｖａｐｏｒ  Ｄｅｐｏｓｉｔｉｏｎ）反応器に入れ、１００ｎｍ厚さのＡｌＮ層をまず形成した後、ＡｌＮ層の上部に１〜２．５μｍの厚さの窒化ガリウム薄膜を形成した。
【００５５】
図８乃至図１０は、本発明の実施例１に係る窒化ガリウム薄膜形成過程を示す走査電子顕微鏡の上部面と断面写真であり、図８の（ｉ）、図９の（ｉ）、及び図１０の（ｉ）は、上部面を示し、図８の（ｉｉ）、図９の（ｉｉ）、及び図１０の（ｉｉ）は、本発明に係る窒化ガリウム薄膜の断面を示す。
【００５６】
図８は、成長を始めて４０分経過した後、窒化ガリウム薄膜が約１μｍ程度成長したことを示し、イオン注入領域の上部には、窒化ガリウム薄膜の成長が略起こらないことがわかる。
【００５７】
また、イオン注入領域でないシリコン基板で成長する垂直方向の成長速度と水平方向の成長速度が略同一であることがわかる。
【００５８】
図９は、成長を始めて８０分経過した後、窒化ガリウム薄膜が２μｍ程度成長したときに撮影したものであり、水平成長が続き、両側で成長した窒化ガリウム薄膜が結合される直前の状態を示す。
【００５９】
図１０は、成長を始めて１００分経過した後、窒化ガリウム薄膜が２．５μｍ程度成長したときに撮影したものであり、窒化ガリウム薄膜が完ぺきに形成されたことを示す。
【００６０】
図１１乃至図１３は、本発明に係る窒化ガリウム薄膜の形成過程を示す走査電子顕微鏡の上部面と陰極線発光（Ｃａｔｈｏｄｅ  ｌｕｍｉｎｅｓｃｅｎｃｅ：ＣＬ）写真であり、上記図８の（ｉ）乃至図１０の（ｉ）のそれぞれに対する結果を示す写真である。
【００６１】
図１１乃至図１３を参照すれば、水平成長した部分の電位密度が徐々に減少して、陰極線発光（Ｃａｔｈｏｄｅ  ｌｕｍｉｎｅｓｃｅｎｃｅ：ＣＬ）がより明確に現れることがわかる。
【００６２】
図１４は、本発明に係るイオン注入領域を含むシリコン基板と、イオン注入領域が形成されていないシリコン基板とにそれぞれ成長した窒化ガリウム薄膜のＸ−ｒａｙロッキングカーブ（ｒｏｃｋｉｎｇ  ｃｕｒｖｅ）を示すグラフである。
【００６３】
図１４は、上記図８乃至図１３に現れる水平成長領域に対して高分解能ＸＲＤ（Ｘ−ｒａｙ  Ｄｅｆｒａｃｔｏｍｅｔｒｙ）を使用して、窒化ガリウム（ＧａＮ）薄膜の結晶性を示したものであり、イオン注入された領域であるラインパターン上部と、スペースパターンであるシリコン基板にそれぞれ成長した窒化ガリウム薄膜とのＸ−ｒａｙロッキングカーブを比較して示した。
【００６４】
窒化ガリウム薄膜の厚さが１μｍとなった時のＸＲＤ半幅値を比較してみれば、イオン注入領域で成長した窒化ガリウム薄膜の半幅値が８１２ａｒｃｓｅｃに現れるのに反して、一般的なシリコン基板で成長した窒化ガリウム薄膜の半幅値が２８７７ａｒｃｓｅｃに現れるので、水平成長を通して結晶性が向上したことがわかる。
【００６５】
ここで、８２０ａｒｃｓｅｃより大きい半幅値を有する場合、素子特性に悪い影響を及ぼし、これは、半幅値が低いほど結晶性が良いということを意味する。従って、本発明においては、８２０ａｒｃｓｅｃ以下に形成することが好ましい。また、現在の技術では、２００ａｒｃｓｅｃ以下の半幅値を有する結晶は、得るのが難しいと知られているので、本発明においては、８２０ａｒｃｓｅｃ以下の半幅値のうち、最大限小さい値を得ることができるように、窒化ガリウム薄膜の水平成長工程を調節することが好ましい。
【００６６】
上述した通り、イオン注入領域では、応力エネルギーが窒素イオン分布の規則性により、比較的少ないか、不均一に集中する現状を防止するので、金属窒化物薄膜の均一な核の生成を誘導することができる。即ち、イオン注入処理されたシリコン基板の表面においては、格子不整合が緩和するようになり、窒素イオン注入処理されていない表面の窒化ガリウムにおいても、不整合が緩和される効果が複合的に発生するようになる。
【００６７】
このような効果は、金属窒化物薄膜の上部に形成される発光ダイオード用の素子構造にも影響を与えて、光学的特性を改善することができるように手助けする。
【００６８】
本発明に係る金属窒化物薄膜を含む窒化物半導体を個別素子に切断し、それぞれの素子を分離して、発光ダイオード用のチップを形成し、このチップをリードフレームに実装させる。
【００６９】
次に、リードフレームにカソード電極を形成し、チップの上部を金ワイヤーで連結するアノード電極を形成する。
【００７０】
次に、上記チップ、リードフレーム、及び上記金ワイヤーが連結された上記アノードの上部を保護するように、エポキシを砲弾型にモールディングして発光ダイオードを形成する。この際、砲弾型の上部は、レンズの役割をするようにして光を発散する効果が増加されるようにする。
【００７１】
このように、本発明に係る窒化物半導体をチップとして利用する電子素子は、ＨＥＭＴ（Ｈｅｔｅｒｏｊｕｎｃｔｉｏｎ  Ｆｉｅｌｄ−Ｅｆｆｅｃｔ  Ｔｒａｎｓｉｓｔｏｒｓ）またはＨＢＴ（Ｈｅｔｅｒｏｊｕｎｃｔｉｏｎ  Ｂｉｐｏｌａｒ  Ｔｒａｎｓｉｓｔｏｒ）のようなものがあり、発光ダイオードまたはレーザーダイオード（Ｌａｓｅｒ  ｄｉｏｄｅ）のような光素子に適用されることもできる。この時、上記電子素子には、詳述した通り、本発明の改善された結晶性を有する金属窒化物薄膜を含むので、優れる光学的特性を示すことができる。
【００７２】
以上、添付の図面を参照して、本発明の実施例を説明したが、本発明は、上記実施例に限定されることなく、互いに異なる多様な形態に製造されることができ、本発明が属する技術分野で通常の知識を有する者は、本発明の技術的な思想や必須の特徴を変更せずに、異なる具体的な形態に実施されるということを理解するであろう。従って、以上において記述した実施例は、すべての面で例示的であり、限定的でないことを理解しなければならない。
【符号の説明】
【００７３】
１００  シリコン基板、１２０  イオン注入領域、
１２５  ＡｌＮ層、１３０  金属窒化物薄膜、
１３５  金属窒化物薄膜、１４０  素子構造層
【図３】
2010074133.tif 000003
【図４】
2010074133.tif 000004
【図５】
2010074133.tif 000005
【図６】
2010074133.tif 000006
【図７】
2010074133.tif 000007
【図８】
2010074133.tif 000008
【図９】
2010074133.tif 000009
【図１０】
2010074133.tif 000010
【図１１】
2010074133.tif 000011
【図１２】
2010074133.tif 000012
【図１３】
2010074133.tif 000013
【図１４】
2010074133.tif 000014
【図１】
2010074133.tif 000015
【図２】
2010074133.tif 000016